상술 한 Ca 0 . 25 La 0 . 75 B 6 분 산액 에서 미립자 의 농도 가 0 . 002 질량 % 가 되 도록 톨루엔 을 첨가 하 여 희석 혼합 하 고 , 잘 흔들 어 희석 액 을 얻 었 다 . 그 후 , 광로 장 1 cm 의 유리 셀 에 상기 희석 액 을 넣 어 그 투과율 곡선 을 히타치 하이테크 주식회사 의 U － 4000 분광기 로 측정 하 고 , 흡수 에 의한 투과율 의 보텀 파장 , 및 JIS R 3106 에 근거 하 여 가시광선 투과율 과 일사 투과율 을 구했 다 . 이 때 , 분광기 의 베이스 라인 은 동일 한 유리 셀 에 톨루엔 을 채운 시료 를 사용 하 여 구했 다 .